(57)【要約】  本発明は、分散剤組成物であって、ａ）．ナフタレン環を有するモノマーおよび／またはメラミンから構成される少なくとも１種のポリマー；ｂ）．カルボン酸および／またはリン酸基および／またはカルボン酸またはリン酸基に加水分解される任意の基を有する少なくとも１種のポリマー；ならびにｃ）．式（Ｉ）で示され、その式中、Ｒ１は、水素または炭素数１以上のアルキル基、炭素数３以上のシクロアルキルまたはシクロアルケニル基、炭素数２以上のアルケニル基、炭素数６以上のアリール基であり；Ｒ２は、水素または炭素数１〜３のアルキル基であり；Ａは、炭素数３または４のアルキレン基であり；ｍおよびｎは、整数であり、ここで、ｍはｎより大きく、ｍおよびｎの合計は、９より大きく１２より小さい構造を有する少なくとも１種のポリマーを含む、分散剤組成物を提供する。本発明はまた、分散剤組成物の、モルタルまたはコンクリートにおける使用を提供し、分散剤組成物の重量パーセンテージは、モルタル中のセメントの重量を基準として０．０１％〜２．５％である。本発明はさらに、分散剤組成物を含む水性組成物を提供する。
2021505519.tif 000002
【特許請求の範囲】
【請求項１】
分散剤組成物であって、
ａ）．ナフタレン環を有するモノマーおよび／またはメラミンから構成される少なくとも１種のポリマー；
ｂ）．カルボン酸および／またはリン酸基および／またはカルボン酸またはリン酸基に加水分解される任意の基を有する少なくとも１種のポリマー；および
ｃ）．式Ｉ：
【化１】
2021505519.tif 000202
［式中、Ｒ１は、水素または炭素数１以上のアルキル基、炭素数３以上のシクロアルキルまたはシクロアルケニル基、炭素数２以上のアルケニル基、炭素数６以上のアリール基であり；Ｒ２は、水素または炭素数１〜３のアルキル基であり；Ａは、炭素数３または４のアルキレン基であり；ｍおよびｎは、整数であり、ここで、ｍはｎより大きく、ｍおよびｎの合計は、９より大きく１２より小さい］の構造を有する少なくとも１種のポリマーを含む、分散剤組成物。
【請求項２】
前記成分ａ）が、式ＩＩ−（ａ）および／または式ＩＩ−（ｂ）：
【化２】
2021505519.tif 000203
［式中、Ｒ３、Ｒ４は、互いに独立して、水素、メチル、エチル、プロピル、ブチルおよびヒドロキシル基から選択され；Ｒ５、Ｒ６は、互いに独立して、水素、メチルおよびエチル基から選択される］の構造とホルムアルデヒドとの縮合から得られる縮合ポリマーである、請求項１記載の分散剤組成物。
【請求項３】
前記成分ａ）が、式ＩＩ−（ａ）：
【化３】
2021505519.tif 000204
［式中、Ｒ３、Ｒ４は、互いに独立して、水素、メチル、エチル、プロピル、ブチルおよびヒドロキシル基から選択される］の構造とホルムアルデヒドとの縮合から得られる縮合ポリマーである、請求項１または２記載の分散剤組成物。
【請求項４】
前記成分ｂ）が、以下の式：
【化４−１】
2021505519.tif 000205
【化４−２】
2021505519.tif 000206
で示され、その式中、Ｒ７、Ｒ８、Ｒ１０、Ｒ１１、Ｒ１２、Ｒ１５、Ｒ１６、Ｒ１８、Ｒ２２は、互いに独立して、水素、メチルおよびエチル基から選択され；Ｒ９、Ｒ１９は、互いに独立して、水素および炭素数１〜３０のアルキル基から選択され；Ｒ１３、Ｒ１４およびＲ１７は、互いに独立して、水素、メチル、エチル、ヒドロキシプロピル、アルカリ金属、アルカリ土類金属、アンモニウムおよびアミンから選択され；Ｒ２０およびＲ２１は、互いに独立して、水素、炭素数１〜４のアルキル基から選択され；Ａは、炭素数２〜１８のアルキレン基であり；ｘは、０〜２の整数であり；ｙは、０〜１の整数であり；ｈは、１〜３の整数から選択され；ｚおよびｊは、互いに独立して、１〜５００の整数から選択される、式ＩＶ−（ａ）および式ＩＶ−（ｂ）の構造から選択される１つ以上と式ＩＩＩの構造とのコポリマー、および／または式Ｖおよび式ＶＩの構造とホルムアルデヒドとの縮合から得られる縮合ポリマーである、請求項１から３までのいずれか１項記載の分散剤組成物。
【請求項５】
前記成分ｂ）が、以下の式：
【化５−１】
2021505519.tif 000207
【化５−２】
2021505519.tif 000208
で示され、その式中、Ｒ７、Ｒ８、Ｒ１０、Ｒ１１、Ｒ１２、Ｒ１５、Ｒ１６、Ｒ１８、Ｒ２２は、互いに独立して、水素およびメチル基から選択され；Ｒ９、Ｒ１９は、互いに独立して、水素および炭素数１〜３０のアルキル基から選択され；Ｒ１３、Ｒ１４およびＲ１７は、互いに独立して、水素、メチル、エチル、ヒドロキシプロピル、アルカリ金属、アルカリ土類金属、アンモニウムおよびアミンから選択され；Ｒ２０およびＲ２１は、互いに独立して、水素、炭素数１〜４のアルキル基から選択され；Ａは、炭素数２〜４のアルキレン基であり；ｘは、０〜２の整数であり；ｙは、０〜１の整数であり；ｈは、１〜３の整数から選択され；ｚおよびｊは、互いに独立して、１〜２５０の整数から選択される、式ＩＶ−（ａ）および式ＩＶ−（ｂ）の構造から選択される１つ以上と式ＩＩＩの構造とのコポリマー、および／または式Ｖおよび式ＶＩの構造とホルムアルデヒドとの縮合から得られる縮合ポリマーである、請求項１から４までのいずれか１項記載の分散剤組成物。
【請求項６】
前記成分ｃ）が、式Ｉ：
【化６】
2021505519.tif 000209
［式中、Ｒ１は、水素または炭素数１以上３４以下のアルキル基、炭素数３以上８以下のシクロアルキルまたはシクロアルケニル基、炭素数２以上１８以下のアルケニル基、炭素数６以上のアリール基であり；Ｒ２は、水素または炭素数１〜３のアルキル基であり；Ａは、炭素数３または４のアルキレン基であり；ｍは、５〜１１から選択される整数であり、かつｎは、１〜７から選択される整数であり、ここで、ｍは、ｎより大きく、ｍおよびｎの合計は、９より大きく１２より小さい］の構造である、請求項１から５までのいずれか１項記載の分散剤組成物。
【請求項７】
前記成分ａ）と成分ｂ）との重量比が、１：１０〜１０：１、好ましくは１：３〜３：１、より好ましくは１：２〜２：１である、請求項１から６までのいずれか１項記載の分散剤組成物。
【請求項８】
前記成分ｃ）と成分ａ）およびｂ）の合計との重量比が、１：１００〜１：５、好ましくは１：５０〜１：６である、請求項１から７までのいずれか１項記載の分散剤組成物。
【請求項９】
分散剤組成物が、水性組成物である、請求項１から８までのいずれか１項記載の分散剤組成物。
【請求項１０】
請求項１から９までのいずれか１項記載の分散剤組成物の重量パーセンテージが、モルタル中のセメントの重量を基準として０．０１％〜２．５％である、前記組成物の、モルタルまたはコンクリートにおける分散剤としての使用。
【請求項１１】
前記組成物が、モルタルまたはコンクリートに添加される前に水に溶解し、ここで、前記組成物と水との重量比が、１：１０〜１：１、好ましくは１：６〜１：１．５である、請求項１０記載の分散剤組成物の使用。
【発明の詳細な説明】
【技術分野】
【０００１】
発明の属する技術分野
本発明は、分散剤組成物に関し、より具体的には、セメント、モルタルまたはコンクリート用の分散剤組成物に関する。
【０００２】
背景技術
減水剤としても知られる流動化剤は、粒子の分離を回避し、コンクリート用途などの懸濁液の流動特性を改善するための分散剤として使用されている。流動化剤が、コンクリートまたはモルタルに添加されると、混合物の作業性に影響を与えることなく、セメントに対する水の比率が低下する。セメントに対する水の比率が低下する場合、コンクリートの強度が増加する。流動化剤の１つの重要なクラスは、ポリカルボキシレートエーテルベースの流動化剤（ＰＣＥ）であり、それらの化学構造、すなわち、主鎖としてのメタクリル酸コポリマーおよび側鎖としてのメトキシ−ポリエチレングリコールコポリマーにより、良好な粒子分散が可能になる。低用量のＰＣＥは、劇的な水の削減につながる。流動化剤のもう１つの重要なクラスは、ナフタレンスルホネートホルムアルデヒド縮合物（ＢＮＳ）であり、その主な種類は、ベータ−ナフタレンスルホネートホルムアルデヒド縮合物である。ＢＮＳは、さまざまな懸濁液での安定した性能および懸濁液の良好な流動性を可能にする動作温度を示す。さらに、ＢＮＳは、粘土含有骨材に適用した場合に明らかな利点を保持する。ＰＣＥとＢＮＳとを組み合わせてこれらの双方の利点を達成することは有望であるように思われるが、ＰＣＥとＢＮＳとの混合物は、混合物の深刻な増粘につながり、分散剤組成物は、分散の機能を急速に失う。したがって、最も一般的な方法は、ＰＣＥとＢＮＳとを別々に保存し、それらを異なる工程で使用することである。
【０００３】
国際公開第２０１６１５８９２１号には、（Ａ）ナフタレン環を含むモノマー単位を有する高分子化合物；（Ｂ）１，０００〜１，０００，０００の重量平均分子量を有し、かつアルキレンオキシ基を有するモノマー単位と、カルボン酸基、リン酸基、加水分解によりカルボン酸に変化する基、および加水分解によりリン酸基に変化する基から選択される基を有するモノマー単位とを有するポリマー；ならびに（Ｃ）一般式（Ｃ１）〜（Ｃ４）：
【化１】
2021505519.tif 000003
［Ｒ１１は、Ｒ１１−Ｈが５．１０以下のＨＬＢを有する炭化水素基であり；Ｒ２１は、Ｒ２１−Ｈが５．１０以下のＨＬＢを有する炭化水素基であり；Ｒ３１は、Ｒ３１−Ｈが５．１０以下のＨＬＢを有する炭化水素基であり；Ｒ４１は、Ｒ４１−Ｈが５．１０以下のＨＬＢを有する炭化水素基であり；Ｒ２２、Ｒ３２、Ｒ３３は、互いに独立して、水素またはＣ１〜Ｃ３を有する炭化水素基から選択され；Ｙ１およびＹ２は、互いに独立して水素基または−ＳＯ３Ｍから選択され、Ｙ１およびＹ２の少なくとも１つは、−ＳＯ３Ｍであり；Ｍは、対イオンであり；ＡＯは、Ｃ２〜Ｃ４を有するアルキレンオキシ基であり；Ｘは、−Ｏ−または−Ｃ（Ｏ）Ｏ−であり；ｎ１は、０〜３００の整数であり；ｎ２は、１〜３００の整数であり；ｎ３およびｎ４は、０以上の整数であり、かつｎ３およびｎ４の合計は、１〜３００であり；ｎ５およびｎ６は、０以上の整数であり、かつｎ３およびｎ４の合計は、１〜３００であり；ｎ５が０である場合、Ｙ１は、水素基であり；ｎ６が０である場合、Ｙ２は、水素基である］で表される特定の化合物を含む水硬性組成物用の分散剤組成物が開示された。
【０００４】
国際公開第２０１６１５８９２１号では、ＰＣＥとＢＮＳとを同時に流動化剤として使用できないという問題の可能な解決策が提供されているが、国際公開第２０１６１５８９２１号では、膨大な数の可能な成分（Ｃ）によって、潜在的な問題、すなわち、モルタルの流動性の劇的な変化、およびこのような変化が検証される例が生じる。さらに、ほとんどの例では、流動性の性能のみが試験されているが、圧縮強度の性能は試験されていない。そのため、モルタルの流動性を向上させる成分（Ｃ）が、モルタルの圧縮強度に悪影響を及ぼす可能性があるという潜在的な問題が残っている。したがって、流動性および圧縮強度を含むすべての必要な側面において、どのタイプの成分（Ｃ）がモルタルまたはコンクリートに良好な効果をもたらすことができるかは、当業者には依然としてそれほど明確ではない。
【０００５】
発明の概要
本発明の１つの課題は、分散剤組成物であって、ａ）．ナフタレン環を有するモノマーおよび／またはメラミンから構成される少なくとも１種のポリマー；ｂ）．カルボン酸および／またはリン酸基および／またはカルボン酸またはリン酸基に加水分解される任意の基を有する少なくとも１種のポリマー；ならびにｃ）．式Ｉ：
【化２】
2021505519.tif 000004
［Ｒ１は、水素または炭素数１以上のアルキル基、炭素数３以上のシクロアルキルまたはシクロアルケニル基、炭素数２以上のアルケニル基、炭素数６以上のアリール基であり；Ｒ２は、水素または炭素数１〜３のアルキル基であり；Ａは、炭素数３または４のアルキレン基であり；ｍおよびｎは、整数であり、ここで、ｍはｎより大きく、ｍおよびｎの合計は、９より大きく１２より小さい］の構造を有する少なくとも１種のポリマーを含む、分散剤組成物を提供することである。
【０００６】
本発明の別の課題は、モルタルまたはコンクリートにおける分散剤組成物の使用を提供することであり、分散剤組成物の重量パーセンテージは、モルタル中のセメントの重量を基準として、０．０１％〜２．５％である。
【０００７】
本発明の別の課題は、分散剤組成物を含む水性組成物を提供することである。
【０００８】
発明の詳細な説明
＜技術的な問題＞
ポリカルボキシレートエーテルベースの流動化剤（ＰＣＥ）とナフタレンスルホネートホルムアルデヒド縮合物（ＢＮＳ）との分散剤混合物が増粘し、最終的にセメント、モルタルまたはコンクリートへの分散性が失われるという問題を解決するために、さまざまな界面活性剤が添加されている。しかしながら、多くの界面活性剤は、得られたコンクリートの圧縮強度を明らかに低下させる傾向がある。圧縮強度は、コンクリートの重要な機械的特性の１つであるため、ＰＣＥとＢＮＳとの適合性を改善し、同時にコンクリートの圧縮強度を高める界面活性剤を見つけることは重要である。
【０００９】
＜技術的解決策＞
技術的な問題を解決するために、
ａ）ナフタレン環を有するモノマーおよび／またはメラミンから構成される少なくとも１種のポリマー；
ｂ）．カルボン酸および／またはリン酸基および／またはカルボン酸またはリン酸基に加水分解される任意の基を有する少なくとも１種のポリマー；および
ｃ）．式Ｉ：
【化３】
2021505519.tif 000005
［Ｒ１は、水素または炭素数１以上のアルキル基、炭素数３以上のシクロアルキルまたはシクロアルケニル基、炭素数２以上のアルケニル基、炭素数６以上のアリール基であり；Ｒ２は、水素または炭素数１〜３のアルキル基であり；Ａは、炭素数３または４のアルキレン基であり；ｍおよびｎは、整数であり、ここで、ｍはｎより大きく、ｍおよびｎの合計は、９より大きく１２より小さい］の構造を有する少なくとも１種のポリマー
を含む分散剤組成物が提供される。
【００１０】
成分ａ）は、ナフタレンベースおよび／またはメラミンベースの分散剤であり、成分ｂ）は、ポリカルボン酸エーテルベースおよび／またはリン酸含有分散剤である。ナフタレン系および／またはメラミン系分散剤およびポリカルボン酸系および／またはリン系分散剤を混合すると、混合物の粘度が急激に上昇し、分散性能が悪化する。背後にある理由は、ナフタレンベースの分散剤のナフタレン環および／またはメラミンベースの分散剤のメラミン環が、ポリカルボン酸エーテルベースの分散剤のポリアルキレンオキシ基と相互作用して、見かけの分子量が高い凝集物を形成することである。このような凝集により、分散剤とセメントとの接触面が減少し、したがって分散性能が悪化する。成分ｃ）は、ナフタレンベースの分散剤のナフタレン環および／またはメラミンベースの分散剤のメラミン環と相互作用する傾向があり、したがって、成分ａ）と成分ｂ）との相互作用を排除する。絡み合っていない成分ａ）および成分ｂ）は、セメント粒子の表面に異なる形で吸着され、したがって成分ａ）と成分ｂ）との相乗効果が、コンクリートで実現される。
【００１１】
好ましくは、成分ａ）は、式ＩＩ−（ａ）および／または式ＩＩ−（ｂ）：
【化４】
2021505519.tif 000006
［Ｒ３、Ｒ４は、互いに独立して、水素、メチル、エチル、プロピル、ブチルおよびヒドロキシル基から選択され；Ｒ５、Ｒ６は、互いに独立して、水素、メチルおよびエチル基から選択される］の構造とホルムアルデヒドとの縮合から得られる縮合ポリマーである。
【００１２】
より好ましくは、成分ａ）は、式ＩＩ−（ａ）：
【化５】
2021505519.tif 000007
［Ｒ３、Ｒ４は、互いに独立して、水素、メチル、エチル、プロピル、ブチル、ヒドロキシル基から選択される］の構造とホルムアルデヒドとの縮合から得られる縮合ポリマーである。
【００１３】
さらにより好ましくは、成分ａ）は、ナフタレン、メチルナフタレン、エチルナフタレン、ブチルナフタレン、ヒドロキシルナフタレンから選択される１種以上と、ホルムアルデヒドとの縮合から得られる縮合ポリマーである。
【００１４】
コンクリート中で良好な流動性を達成するために、成分ａ）の重量平均分子量は、１，０００〜１００，０００、好ましくは２，０００〜５０，０００、さらにより好ましくは５，０００〜３０，０００である。
【００１５】
好ましくは、成分ｂ）は、以下の式：
【化６−１】
2021505519.tif 000008
【化６−２】
2021505519.tif 000009
で示され、その式中、Ｒ７、Ｒ８、Ｒ１０、Ｒ１１、Ｒ１２、Ｒ１５、Ｒ１６、Ｒ１８、Ｒ２２は、互いに独立して、水素、メチルおよびエチル基から選択され；Ｒ９、Ｒ１９は、互いに独立して、水素および炭素数１〜３０のアルキル基から選択され；Ｒ１３、Ｒ１４およびＲ１７は、互いに独立して、水素、メチル、エチル、ヒドロキシプロピル、アルカリ金属、アルカリ土類金属、アンモニウムおよびアミンから選択され；Ｒ２０およびＲ２１は、互いに独立して、水素、炭素数１〜４のアルキル基から選択され；Ａは、炭素数２〜１８のアルキレン基であり；ｘは、０〜２の整数であり；ｙは、０〜１の整数であり；ｈは、１〜３の整数から選択され；ｚおよびｊは、互いに独立して、１〜５００の整数から選択される、式ＩＶ−（ａ）および式ＩＶ−（ｂ）の構造から選択される１つ以上と式ＩＩＩの構造とのコポリマー、および／または式Ｖおよび式ＶＩの構造とホルムアルデヒドとの縮合から得られる縮合ポリマーである。
【００１６】
より好ましくは、成分ｂ）は、以下の式：
【化７】
2021505519.tif 000010
で示され、その式中、Ｒ７、Ｒ８、Ｒ１０、Ｒ１１、Ｒ１２、Ｒ１５、Ｒ１６、Ｒ１８、Ｒ２２は、互いに独立して、水素およびメチル基から選択され；Ｒ９、Ｒ１９は、互いに独立して、水素および炭素数１〜３０のアルキル基から選択され；Ｒ１３、Ｒ１４およびＲ１７は、互いに独立して、水素、メチル、エチル、ヒドロキシプロピル、アルカリ金属、アルカリ土類金属、アンモニウムおよびアミンから選択され；Ｒ２０およびＲ２１は、互いに独立して、水素、炭素数１〜４のアルキル基から選択され；Ａは、炭素数２〜４のアルキレン基であり；ｘは、０〜２の整数であり；ｙは、０〜１の整数であり；ｈは、１〜３の整数から選択され；ｚおよびｊは、互いに独立して、１〜２５０の整数から選択される、式ＩＶ−（ａ）および式ＩＶ−（ｂ）の構造から選択される１つ以上と式ＩＩＩの構造とのコポリマー、および／または式Ｖおよび式ＶＩの構造とホルムアルデヒドとの縮合から得られる縮合ポリマーである。
【００１７】
コンクリート中で良好な流動性を達成するために、成分ｂ）の重量平均分子量は、１，０００〜５００，０００、好ましくは５，０００〜２００，０００、さらにより好ましくは１０，０００〜１００，０００である。
【００１８】
上記成分ａ）と成分ｂ）との重量比は、好ましくは１：１０〜１０：１、より好ましくは１：３〜３：１、最も好ましくは１：２〜２：１である。
【００１９】
成分ｃ）を、成分ａ）と成分ｂ）との混合物に添加して、混合物を安定化し、分散剤の増粘を回避する。好ましくは、成分ｃ）は、式Ｉ：
【化８】
2021505519.tif 000011
［Ｒ１は、水素または炭素数１以上３４以下のアルキル基、炭素数３以上８以下のシクロアルキルまたはシクロアルケニル基、炭素数２以上１８以下のアルケニル基、炭素数６以上のアリール基であり；Ｒ２は、水素または炭素数１〜３のアルキル基であり；Ａは、炭素数３または４のアルキレン基であり；ｍは、５〜１１から選択される整数であり、かつｎは、１〜７から選択される整数であり、ここで、ｍは、ｎより大きく、ｍおよびｎの合計は、９より大きく１２より小さい］の構造である。
【００２０】
より好ましくは、成分ｃ）は、ポリオキシアルキレン［ポリオキシエチレン（５）ポリオキシブチレン（４）］ノニルエーテル、ポリオキシアルキレン［ポリオキシエチレン（６）ポリオキシブチレン（３）］ノニルエーテル、ポリオキシアルキレン［ポリオキシエチレン（７）ポリオキシブチレン（２）］ノニルエーテル、ポリオキシアルキレン［ポリオキシエチレン（８）ポリオキシブチレン（１）］ノニルエーテル、ポリオキシアルキレン［ポリオキシエチレン（５）ポリオキシブチレン（４）］デシルエーテル、ポリオキシアルキレン［ポリオキシエチレン（６）ポリオキシブチレン（３）］デシルエーテル、ポリオキシアルキレン［ポリオキシエチレン（７）ポリオキシブチレン（２）］デシルエーテル、ポリオキシアルキレン［ポリオキシエチレン（８）ポリオキシブチレン（１）］デシルエーテル、ポリオキシアルキレン［ポリオキシエチレン（５）ポリオキシブチレン（４）］ウンデシルエーテル、ポリオキシアルキレン［ポリオキシエチレン（６）ポリオキシブチレン（３）］ウンデシルエーテル、ポリオキシアルキレン［ポリオキシエチレン（７）ポリオキシブチレン（２）］ウンデシルエーテル、ポリオキシアルキレン［ポリオキシエチレン（８）ポリオキシブチレン（１）］ウンデシルエーテル、ポリオキシアルキレン［ポリオキシエチレン（５）ポリオキシブチレン（４）］トリデシルエーテル、ポリオキシアルキレン［ポリオキシエチレン（６）ポリオキシブチレン（３）］トリデシルエーテル、ポリオキシアルキレン［ポリオキシエチレン（７）ポリオキシブチレン（２）］トリデシルエーテル、ポリオキシアルキレン［ポリオキシエチレン（８）ポリオキシブチレン（１）］トリデシルエーテル、ポリオキシアルキレン［ポリオキシエチレン（５）ポリオキシブチレン（４）］ペンタデシルエーテル、ポリオキシアルキレン［ポリオキシエチレン（６）ポリオキシブチレン（３）］ペンタデシルエーテル、ポリオキシアルキレン［ポリオキシエチレン（７）ポリオキシブチレン（２）］ペンタデシルエーテル、ポリオキシアルキレン［ポリオキシエチレン（８）ポリオキシブチレン（１）］ペンタデシルエーテル、ポリオキシアルキレン［ポリオキシエチレン（５）ポリオキシプロピレン（４）］２−プロピルヘプタノールエーテル、ポリオキシアルキレン［ポリオキシエチレン（６）ポリオキシプロピレン（３）］２−プロピルヘプタノールエーテル、ポリオキシアルキレン［ポリオキシエチレン（７）ポリオキシプロピレン（２）］２−プロピルヘプタノールエーテル、ポリオキシアルキレン［ポリオキシエチレン（８）ポリオキシプロピレン（１）］２−プロピルヘプタノールエーテルからなる群Ｉから選択される少なくとも１種と；ポリオキシアルキレン［ポリオキシエチレン（６）ポリオキシブチレン（４）］ノニルエーテル、ポリオキシアルキレン［ポリオキシエチレン（７）ポリオキシブチレン（３）］ノニルエーテル、ポリオキシアルキレン［ポリオキシエチレン（８）ポリオキシブチレン（２）］ノニルエーテル、ポリオキシアルキレン［ポリオキシエチレン（９）ポリオキシブチレン（１）］ノニルエーテル、ポリオキシアルキレン［ポリオキシエチレン（６）ポリオキシブチレン（５）］ノニルエーテル、ポリオキシアルキレン［ポリオキシエチレン（７）ポリオキシブチレン（４）］ノニルエーテル、ポリオキシアルキレン［ポリオキシエチレン（８）ポリオキシブチレン（３）］ノニルエーテル、ポリオキシアルキレン［ポリオキシエチレン（９）ポリオキシブチレン（２）］ノニルエーテル、ポリオキシアルキレン［ポリオキシエチレン（１０）ポリオキシブチレン（１）］ノニルエーテル、ポリオキシアルキレン［ポリオキシエチレン（６）ポリオキシブチレン（４）］デシルエーテル、ポリオキシアルキレン［ポリオキシエチレン（７）ポリオキシブチレン（３）］デシルエーテル、ポリオキシアルキレン［ポリオキシエチレン（８）ポリオキシブチレン（２）］デシルエーテル、ポリオキシアルキレン［ポリオキシエチレン（９）ポリオキシブチレン（１）］デシルエーテル、ポリオキシアルキレン［ポリオキシエチレン（６）ポリオキシブチレン（５）］デシルエーテル、ポリオキシアルキレン［ポリオキシエチレン（７）ポリオキシブチレン（４）］デシルエーテル、ポリオキシアルキレン［ポリオキシエチレン（８）ポリオキシブチレン（３）］デシルエーテル、ポリオキシアルキレン［ポリオキシエチレン（９）ポリオキシブチレン（２）］デシルエーテル、ポリオキシアルキレン［ポリオキシエチレン（１０）ポリオキシブチレン（１）］デシルエーテル、ポリオキシアルキレン［ポリオキシエチレン（６）ポリオキシブチレン（４）］ウンデシルエーテル、
ポリオキシアルキレン［ポリオキシエチレン（７）ポリオキシブチレン（３）］ウンデシルエーテル、ポリオキシアルキレン［ポリオキシエチレン（８）ポリオキシブチレン（２）］ウンデシルエーテル、ポリオキシアルキレン［ポリオキシエチレン（９）ポリオキシブチレン（１）］ウンデシルエーテル、ポリオキシアルキレン［ポリオキシエチレン（６）ポリオキシブチレン（５）］ウンデシルエーテル、ポリオキシアルキレン［ポリオキシエチレン（７）ポリオキシブチレン（４）］ウンデシルエーテル、ポリオキシアルキレン［ポリオキシエチレン（８）ポリオキシブチレン（３）］ウンデシルエーテル、ポリオキシアルキレン［ポリオキシエチレン（９）ポリオキシブチレン（２）］ウンデシルエーテル、ポリオキシアルキレン［ポリオキシエチレン（１０）ポリオキシブチレン（１）］ウンデシルエーテル、ポリオキシアルキレン［ポリオキシエチレン（６）ポリオキシブチレン（４）］トリデシルエーテル、ポリオキシアルキレン［ポリオキシエチレン（７）ポリオキシブチレン（３）］トリデシルエーテル、ポリオキシアルキレン［ポリオキシエチレン（８）ポリオキシブチレン（２）］トリデシルエーテル、ポリオキシアルキレン［ポリオキシエチレン（９）ポリオキシブチレン（１）］トリデシルエーテル、ポリオキシアルキレン［ポリオキシエチレン（６）ポリオキシブチレン（５）］トリデシルエーテル、ポリオキシアルキレン［ポリオキシエチレン（７）ポリオキシブチレン（４）］トリデシルエーテル、ポリオキシアルキレン［ポリオキシエチレン（８）ポリオキシブチレン（３）］トリデシルエーテル、ポリオキシアルキレン［ポリオキシエチレン（９）ポリオキシブチレン（２）］トリデシルエーテル、ポリオキシアルキレン［ポリオキシエチレン（１０）ポリオキシブチレン（１）］トリデシルエーテル、ポリオキシアルキレン［ポリオキシエチレン（６）ポリオキシブチレン（４）］ペンタデシルエーテル、ポリオキシアルキレン［ポリオキシエチレン（７）ポリオキシブチレン（３）］ペンタデシルエーテル、ポリオキシアルキレン［ポリオキシエチレン（８）ポリオキシブチレン（２）］ペンタデシルエーテル、ポリオキシアルキレン［ポリオキシエチレン（９）ポリオキシブチレン（１）］ペンタデシルエーテル、ポリオキシアルキレン［ポリオキシエチレン（６）ポリオキシブチレン（５）］ペンタデシルエーテル、ポリオキシアルキレン［ポリオキシエチレン（７）ポリオキシブチレン（４）］ペンタデシルエーテル、ポリオキシアルキレン［ポリオキシエチレン（８）ポリオキシブチレン（３）］ペンタデシルエーテル、ポリオキシアルキレン［ポリオキシエチレン（９）ポリオキシブチレン（２）］ペンタデシルエーテル、ポリオキシアルキレン［ポリオキシエチレン（１０）ポリオキシブチレン（１）］ペンタデシルエーテル、ポリオキシアルキレン［ポリオキシエチレン（６）ポリオキシプロピレン（４）］２−プロピルヘプタノールエーテル、ポリオキシアルキレン［ポリオキシエチレン（７）ポリオキシプロピレン（３）］２−プロピルヘプタノールエーテル、ポリオキシアルキレン［ポリオキシエチレン（８）ポリオキシプロピレン（２）］２−プロピルヘプタノールエーテル、ポリオキシアルキレン［ポリオキシエチレン（９）ポリオキシプロピレン（１）］２−プロピルヘプタノールエーテル、ポリオキシアルキレン［ポリオキシエチレン（６）ポリオキシプロピレン（５）］２−プロピルヘプタノールエーテル、ポリオキシアルキレン［ポリオキシエチレン（７）ポリオキシプロピレン（４）］２−プロピルヘプタノールエーテル、ポリオキシアルキレン［ポリオキシエチレン（８）ポリオキシプロピレン（３）］２−プロピルヘプタノールエーテル、ポリオキシアルキレン［ポリオキシエチレン（９）ポリオキシプロピレン（２）］２−プロピルヘプタノールエーテル、ポリオキシアルキレン［ポリオキシエチレン（１０）ポリオキシプロピレン（１）］２−プロピルヘプタノールエーテルからなる群ＩＩ、およびポリオキシアルキレン［ポリオキシエチレン（７）ポリオキシブチレン（５）］ノニルエーテル、ポリオキシアルキレン［ポリオキシエチレン（８）ポリオキシブチレン（４）］ノニルエーテル、ポリオキシアルキレン［ポリオキシエチレン（９）ポリオキシブチレン（３）］ノニルエーテル、ポリオキシアルキレン［ポリオキシエチレン（１０）ポリオキシブチレン（２）］ノニルエーテル、ポリオキシアルキレン［ポリオキシエチレン（１１）ポリオキシブチレン（１）］ノニルエーテル、ポリオキシアルキレン［ポリオキシエチレン（７）ポリオキシブチレン（５）］デシルエーテル、ポリオキシアルキレン［ポリオキシエチレン（８）ポリオキシブチレン（４）］デシルエーテル、ポリオキシアルキレン［ポリオキシエチレン（９）ポリオキシブチレン（３）］デシルエーテル、ポリオキシアルキレン［ポリオキシエチレン（１０）ポリオキシブチレン（２）］デシルエーテル、ポリオキシアルキレン［ポリオキシエチレン（１１）ポリオキシブチレン（１）］デシルエーテル、ポリオキシアルキレン［ポリオキシエチレン（７）ポリオキシブチレン（５）］ウンデシルエーテル、ポリオキシアルキレン［ポリオキシエチレン（８）ポリオキシブチレン（４）］ウンデシルエーテル、ポリオキシアルキレン［ポリオキシエチレン（９）ポリオキシブチレン（３）］ウンデシルエーテル、ポリオキシアルキレン［ポリオキシエチレン（１０）ポリオキシブチレン（２）］ウンデシルエーテル、ポリオキシアルキレン［ポリオキシエチレン（１１）ポリオキシブチレン（１）］ウンデシルエーテル、ポリオキシアルキレン［ポリオキシエチレン（７）ポリオキシブチレン（５）］トリデシルエーテル、ポリオキシアルキレン［ポリオキシエチレン（８）ポリオキシブチレン（４）］トリデシルエーテル、ポリオキシアルキレン［ポリオキシエチレン（９）ポリオキシブチレン（３）］トリデシルエーテル、ポリオキシアルキレン［ポリオキシエチレン（１０）ポリオキシブチレン（２）］トリデシルエーテル、ポリオキシアルキレン［ポリオキシエチレン（１１）ポリオキシブチレン（１）］トリデシルエーテル、ポリオキシアルキレン［ポリオキシエチレン（７）ポリオキシブチレン（５）］ペンタデシルエーテル、ポリオキシアルキレン［ポリオキシエチレン（８）ポリオキシブチレン（４）］ペンタデシルエーテル、ポリオキシアルキレン［ポリオキシエチレン（９）ポリオキシブチレン（３）］ペンタデシルエーテル、ポリオキシアルキレン［ポリオキシエチレン（１０）ポリオキシブチレン（２）］ペンタデシルエーテル、ポリオキシアルキレン［ポリオキシエチレン（１１）ポリオキシブチレン（１）］ペンタデシルエーテル、ポリオキシアルキレン［ポリオキシエチレン（７）ポリオキシプロピレン（５）］２−プロピルヘプタノールエーテル、ポリオキシアルキレン［ポリオキシエチレン（８）ポリオキシプロピレン（４）］２−プロピルヘプタノールｊｈｋエーテル、ポリオキシアルキレン［ポリオキシエチレン（９）ポリオキシプロピレン（３）］２−プロピルヘプタノールエーテル、ポリオキシアルキレン［ポリオキシエチレン（１０）ポリオキシプロピレン（２）］２−プロピルヘプタノールエーテル、ポリオキシアルキレン［ポリオキシエチレン（１１）ポリオキシプロピレン（１）］２−プロピルヘプタノールエーテルからなる群ＩＩＩから選択される少なくとも１種との混合物である。
【００２１】
より好ましくは、成分ｃ）は、ポリオキシアルキレン［ポリオキシエチレン（７）ポリオキシブチレン（５）］ノニルエーテル、ポリオキシアルキレン［ポリオキシエチレン（８）ポリオキシブチレン（４）］ノニルエーテル、ポリオキシアルキレン［ポリオキシエチレン（９）ポリオキシブチレン（３）］ノニルエーテル、ポリオキシアルキレン［ポリオキシエチレン（１０）ポリオキシブチレン（２）］ノニルエーテル、ポリオキシアルキレン［ポリオキシエチレン（１１）ポリオキシブチレン（１）］ノニルエーテル、ポリオキシアルキレン［ポリオキシエチレン（７）ポリオキシブチレン（５）］デシルエーテル、ポリオキシアルキレン［ポリオキシエチレン（８）ポリオキシブチレン（４）］デシルエーテル、ポリオキシアルキレン［ポリオキシエチレン（９）ポリオキシブチレン（３）］デシルエーテル、ポリオキシアルキレン［ポリオキシエチレン（１０）ポリオキシブチレン（２）］デシルエーテル、ポリオキシアルキレン［ポリオキシエチレン（１１）ポリオキシブチレン（１）］デシルエーテル、ポリオキシアルキレン［ポリオキシエチレン（７）ポリオキシブチレン（５）］ウンデシルエーテル、ポリオキシアルキレン［ポリオキシエチレン（８）ポリオキシブチレン（４）］ウンデシルエーテル、ポリオキシアルキレン［ポリオキシエチレン（９）ポリオキシブチレン（３）］ウンデシルエーテル、ポリオキシアルキレン［ポリオキシエチレン（１０）ポリオキシブチレン（２）］ウンデシルエーテル、ポリオキシアルキレン［ポリオキシエチレン（１１）ポリオキシブチレン（１）］ウンデシルエーテル、ポリオキシアルキレン［ポリオキシエチレン（７）ポリオキシブチレン（５）］トリデシルエーテル、ポリオキシアルキレン［ポリオキシエチレン（８）ポリオキシブチレン（４）］トリデシルエーテル、ポリオキシアルキレン［ポリオキシエチレン（９）ポリオキシブチレン（３）］トリデシルエーテル、ポリオキシアルキレン［ポリオキシエチレン（１０）ポリオキシブチレン（２）］トリデシルエーテル、ポリオキシアルキレン［ポリオキシエチレン（１１）ポリオキシブチレン（１）］トリデシルエーテル、ポリオキシアルキレン［ポリオキシエチレン（７）ポリオキシブチレン（５）］ペンタデシルエーテル、ポリオキシアルキレン［ポリオキシエチレン（８）ポリオキシブチレン（４）］ペンタデシルエーテル、ポリオキシアルキレン［ポリオキシエチレン（９）ポリオキシブチレン（３）］ペンタデシルエーテル、ポリオキシアルキレン［ポリオキシエチレン（１０）ポリオキシブチレン（２）］ペンタデシルエーテル、ポリオキシアルキレン［ポリオキシエチレン（１１）ポリオキシブチレン（１）］ペンタデシルエーテル、ポリオキシアルキレン［ポリオキシエチレン（７）ポリオキシプロピレン（５）］２−プロピルヘプタノールエーテル、ポリオキシアルキレン［ポリオキシエチレン（８）ポリオキシプロピレン（４）］２−プロピルヘプタノールｊｈｋエーテル、ポリオキシアルキレン［ポリオキシエチレン（９）ポリオキシプロピレン（３）］２−プロピルヘプタノールエーテル、ポリオキシアルキレン［ポリオキシエチレン（１０）ポリオキシプロピレン（２）］２−プロピルヘプタノールエーテル、ポリオキシアルキレン［ポリオキシエチレン（１１）ポリオキシプロピレン（１）］２−プロピルヘプタノールエーテルからなる群ＩＩＩから選択される少なくとも１種と；ポリオキシアルキレン［ポリオキシエチレン（５）ポリオキシブチレン（４）］ノニルエーテル、ポリオキシアルキレン［ポリオキシエチレン（６）ポリオキシブチレン（３）］ノニルエーテル、ポリオキシアルキレン［ポリオキシエチレン（７）ポリオキシブチレン（２）］ノニルエーテル、ポリオキシアルキレン［ポリオキシエチレン（８）ポリオキシブチレン（１）］ノニルエーテル、ポリオキシアルキレン［ポリオキシエチレン（５）ポリオキシブチレン（４）］デシルエーテル、ポリオキシアルキレン［ポリオキシエチレン（６）ポリオキシブチレン（３）］デシルエーテル、ポリオキシアルキレン［ポリオキシエチレン（７）ポリオキシブチレン（２）］デシルエーテル、ポリオキシアルキレン［ポリオキシエチレン（８）ポリオキシブチレン（１）］デシルエーテル、ポリオキシアルキレン［ポリオキシエチレン（５）ポリオキシブチレン（４）］ウンデシルエーテル、ポリオキシアルキレン［ポリオキシエチレン（６）ポリオキシブチレン（３）］ウンデシルエーテル、ポリオキシアルキレン［ポリオキシエチレン（７）ポリオキシブチレン（２）］ウンデシルエーテル、ポリオキシアルキレン［ポリオキシエチレン（８）ポリオキシブチレン（１）］ウンデシルエーテル、ポリオキシアルキレン［ポリオキシエチレン（５）ポリオキシブチレン（４）］トリデシルエーテル、
ポリオキシアルキレン［ポリオキシエチレン（６）ポリオキシブチレン（３）］トリデシルエーテル、ポリオキシアルキレン［ポリオキシエチレン（７）ポリオキシブチレン（２）］トリデシルエーテル、ポリオキシアルキレン［ポリオキシエチレン（８）ポリオキシブチレン（１）］トリデシルエーテル、ポリオキシアルキレン［ポリオキシエチレン（５）ポリオキシブチレン（４）］ペンタデシルエーテル、ポリオキシアルキレン［ポリオキシエチレン（６）ポリオキシブチレン（３）］ペンタデシルエーテル、ポリオキシアルキレン［ポリオキシエチレン（７）ポリオキシブチレン（２）］ペンタデシルエーテル、ポリオキシアルキレン［ポリオキシエチレン（８）ポリオキシブチレン（１）］ペンタデシルエーテル、ポリオキシアルキレン［ポリオキシエチレン（５）ポリオキシプロピレン（４）］２−プロピルヘプタノールエーテル、ポリオキシアルキレン［ポリオキシエチレン（６）ポリオキシプロピレン（３）］２−プロピルヘプタノールエーテル、ポリオキシアルキレン［ポリオキシエチレン（７）ポリオキシプロピレン（２）］２−プロピルヘプタノールエーテル、ポリオキシアルキレン［ポリオキシエチレン（８）ポリオキシプロピレン（１）］２−プロピルヘプタノールエーテルからなる群Ｉ、およびポリオキシアルキレン［ポリオキシエチレン（６）ポリオキシブチレン（４）］ノニルエーテル、ポリオキシアルキレン［ポリオキシエチレン（７）ポリオキシブチレン（３）］ノニルエーテル、ポリオキシアルキレン［ポリオキシエチレン（８）ポリオキシブチレン（２）］ノニルエーテル、ポリオキシアルキレン［ポリオキシエチレン（９）ポリオキシブチレン（１）］ノニルエーテル、ポリオキシアルキレン［ポリオキシエチレン（６）ポリオキシブチレン（５）］ノニルエーテル、ポリオキシアルキレン［ポリオキシエチレン（７）ポリオキシブチレン（４）］ノニルエーテル、ポリオキシアルキレン［ポリオキシエチレン（８）ポリオキシブチレン（３）］ノニルエーテル、ポリオキシアルキレン［ポリオキシエチレン（９）ポリオキシブチレン（２）］ノニルエーテル、ポリオキシアルキレン［ポリオキシエチレン（１０）ポリオキシブチレン（１）］ノニルエーテル、ポリオキシアルキレン［ポリオキシエチレン（６）ポリオキシブチレン（４）］デシルエーテル、ポリオキシアルキレン［ポリオキシエチレン（７）ポリオキシブチレン（３）］デシルエーテル、ポリオキシアルキレン［ポリオキシエチレン（８）ポリオキシブチレン（２）］デシルエーテル、ポリオキシアルキレン［ポリオキシエチレン（９）ポリオキシブチレン（１）］デシルエーテル、ポリオキシアルキレン［ポリオキシエチレン（６）ポリオキシブチレン（５）］デシルエーテル、ポリオキシアルキレン［ポリオキシエチレン（７）ポリオキシブチレン（４）］デシルエーテル、ポリオキシアルキレン［ポリオキシエチレン（８）ポリオキシブチレン（３）］デシルエーテル、ポリオキシアルキレン［ポリオキシエチレン（９）ポリオキシブチレン（２）］デシルエーテル、ポリオキシアルキレン［ポリオキシエチレン（１０）ポリオキシブチレン（１）］デシルエーテル、ポリオキシアルキレン［ポリオキシエチレン（６）ポリオキシブチレン（４）］ウンデシルエーテル、ポリオキシアルキレン［ポリオキシエチレン（７）ポリオキシブチレン（３）］ウンデシルエーテル、ポリオキシアルキレン［ポリオキシエチレン（８）ポリオキシブチレン（２）］ウンデシルエーテル、ポリオキシアルキレン［ポリオキシエチレン（９）ポリオキシブチレン（１）］ウンデシルエーテル、ポリオキシアルキレン［ポリオキシエチレン（６）ポリオキシブチレン（５）］ウンデシルエーテル、ポリオキシアルキレン［ポリオキシエチレン（７）ポリオキシブチレン（４）］ウンデシルエーテル、ポリオキシアルキレン［ポリオキシエチレン（８）ポリオキシブチレン（３）］ウンデシルエーテル、ポリオキシアルキレン［ポリオキシエチレン（９）ポリオキシブチレン（２）］ウンデシルエーテル、ポリオキシアルキレン［ポリオキシエチレン（１０）ポリオキシブチレン（１）］ウンデシルエーテル、ポリオキシアルキレン［ポリオキシエチレン（６）ポリオキシブチレン（４）］トリデシルエーテル、ポリオキシアルキレン［ポリオキシエチレン（７）ポリオキシブチレン（３）］トリデシルエーテル、ポリオキシアルキレン［ポリオキシエチレン（８）ポリオキシブチレン（２）］トリデシルエーテル、ポリオキシアルキレン［ポリオキシエチレン（９）ポリオキシブチレン（１）］トリデシルエーテル、ポリオキシアルキレン［ポリオキシエチレン（６）ポリオキシブチレン（５）］トリデシルエーテル、ポリオキシアルキレン［ポリオキシエチレン（７）ポリオキシブチレン（４）］トリデシルエーテル、ポリオキシアルキレン［ポリオキシエチレン（８）ポリオキシブチレン（３）］トリデシルエーテル、ポリオキシアルキレン［ポリオキシエチレン（９）ポリオキシブチレン（２）］トリデシルエーテル、ポリオキシアルキレン［ポリオキシエチレン（１０）ポリオキシブチレン（１）］トリデシルエーテル、ポリオキシアルキレン［ポリオキシエチレン（６）ポリオキシブチレン（４）］ペンタデシルエーテル、ポリオキシアルキレン［ポリオキシエチレン（７）ポリオキシブチレン（３）］ペンタデシルエーテル、ポリオキシアルキレン［ポリオキシエチレン（８）ポリオキシブチレン（２）］ペンタデシルエーテル、ポリオキシアルキレン［ポリオキシエチレン（９）ポリオキシブチレン（１）］ペンタデシルエーテル、ポリオキシアルキレン［ポリオキシエチレン（６）ポリオキシブチレン（５）］ペンタデシルエーテル、ポリオキシアルキレン［ポリオキシエチレン（７）ポリオキシブチレン（４）］ペンタデシルエーテル、ポリオキシアルキレン［ポリオキシエチレン（８）ポリオキシブチレン（３）］ペンタデシルエーテル、ポリオキシアルキレン［ポリオキシエチレン（９）ポリオキシブチレン（２）］ペンタデシルエーテル、ポリオキシアルキレン［ポリオキシエチレン（１０）ポリオキシブチレン（１）］ペンタデシルエーテル、ポリオキシアルキレン［ポリオキシエチレン（６）ポリオキシプロピレン（４）］２−プロピルヘプタノールエーテル、ポリオキシアルキレン［ポリオキシエチレン（７）ポリオキシプロピレン（３）］２−プロピルヘプタノールエーテル、ポリオキシアルキレン［ポリオキシエチレン（８）ポリオキシプロピレン（２）］２−プロピルヘプタノールエーテル、ポリオキシアルキレン［ポリオキシエチレン（９）ポリオキシプロピレン（１）］２−プロピルヘプタノールエーテル、ポリオキシアルキレン［ポリオキシエチレン（６）ポリオキシプロピレン（５）］２−プロピルヘプタノールエーテル、ポリオキシアルキレン［ポリオキシエチレン（７）ポリオキシプロピレン（４）］２−プロピルヘプタノールエーテル、ポリオキシアルキレン［ポリオキシエチレン（８）ポリオキシプロピレン（３）］２−プロピルヘプタノールエーテル、ポリオキシアルキレン［ポリオキシエチレン（９）ポリオキシプロピレン（２）］２−プロピルヘプタノールエーテル、ポリオキシアルキレン［ポリオキシエチレン（１０）ポリオキシプロピレン（１）］２−プロピルヘプタノールエーテルからなる群ＩＩから選択される少なくとも１種との混合物である。
【００２２】
より好ましくは、成分ｃ）は、ポリオキシアルキレン［ポリオキシエチレン（６）ポリオキシブチレン（４）］ノニルエーテル、ポリオキシアルキレン［ポリオキシエチレン（７）ポリオキシブチレン（３）］ノニルエーテル、ポリオキシアルキレン［ポリオキシエチレン（８）ポリオキシブチレン（２）］ノニルエーテル、ポリオキシアルキレン［ポリオキシエチレン（９）ポリオキシブチレン（１）］ノニルエーテル、ポリオキシアルキレン［ポリオキシエチレン（６）ポリオキシブチレン（５）］ノニルエーテル、ポリオキシアルキレン［ポリオキシエチレン（７）ポリオキシブチレン（４）］ノニルエーテル、ポリオキシアルキレン［ポリオキシエチレン（８）ポリオキシブチレン（３）］ノニルエーテル、ポリオキシアルキレン［ポリオキシエチレン（９）ポリオキシブチレン（２）］ノニルエーテル、ポリオキシアルキレン［ポリオキシエチレン（１０）ポリオキシブチレン（１）］ノニルエーテル、ポリオキシアルキレン［ポリオキシエチレン（６）ポリオキシブチレン（４）］デシルエーテル、ポリオキシアルキレン［ポリオキシエチレン（７）ポリオキシブチレン（３）］デシルエーテル、ポリオキシアルキレン［ポリオキシエチレン（８）ポリオキシブチレン（２）］デシルエーテル、ポリオキシアルキレン［ポリオキシエチレン（９）ポリオキシブチレン（１）］デシルエーテル、ポリオキシアルキレン［ポリオキシエチレン（６）ポリオキシブチレン（５）］デシルエーテル、ポリオキシアルキレン［ポリオキシエチレン（７）ポリオキシブチレン（４）］デシルエーテル、ポリオキシアルキレン［ポリオキシエチレン（８）ポリオキシブチレン（３）］デシルエーテル、ポリオキシアルキレン［ポリオキシエチレン（９）ポリオキシブチレン（２）］デシルエーテル、ポリオキシアルキレン［ポリオキシエチレン（１０）ポリオキシブチレン（１）］デシルエーテル、ポリオキシアルキレン［ポリオキシエチレン（６）ポリオキシブチレン（４）］ウンデシルエーテル、ポリオキシアルキレン［ポリオキシエチレン（７）ポリオキシブチレン（３）］ウンデシルエーテル、ポリオキシアルキレン［ポリオキシエチレン（８）ポリオキシブチレン（２）］ウンデシルエーテル、ポリオキシアルキレン［ポリオキシエチレン（９）ポリオキシブチレン（１）］ウンデシルエーテル、ポリオキシアルキレン［ポリオキシエチレン（６）ポリオキシブチレン（５）］ウンデシルエーテル、ポリオキシアルキレン［ポリオキシエチレン（７）ポリオキシブチレン（４）］ウンデシルエーテル、ポリオキシアルキレン［ポリオキシエチレン（８）ポリオキシブチレン（３）］ウンデシルエーテル、ポリオキシアルキレン［ポリオキシエチレン（９）ポリオキシブチレン（２）］ウンデシルエーテル、ポリオキシアルキレン［ポリオキシエチレン（１０）ポリオキシブチレン（１）］ウンデシルエーテル、ポリオキシアルキレン［ポリオキシエチレン（６）ポリオキシブチレン（４）］トリデシルエーテル、ポリオキシアルキレン［ポリオキシエチレン（７）ポリオキシブチレン（３）］トリデシルエーテル、ポリオキシアルキレン［ポリオキシエチレン（８）ポリオキシブチレン（２）］トリデシルエーテル、ポリオキシアルキレン［ポリオキシエチレン（９）ポリオキシブチレン（１）］トリデシルエーテル、ポリオキシアルキレン［ポリオキシエチレン（６）ポリオキシブチレン（５）］トリデシルエーテル、ポリオキシアルキレン［ポリオキシエチレン（７）ポリオキシブチレン（４）］トリデシルエーテル、ポリオキシアルキレン［ポリオキシエチレン（８）ポリオキシブチレン（３）］トリデシルエーテル、ポリオキシアルキレン［ポリオキシエチレン（９）ポリオキシブチレン（２）］トリデシルエーテル、ポリオキシアルキレン［ポリオキシエチレン（１０）ポリオキシブチレン（１）］トリデシルエーテル、ポリオキシアルキレン［ポリオキシエチレン（６）ポリオキシブチレン（４）］ペンタデシルエーテル、ポリオキシアルキレン［ポリオキシエチレン（７）ポリオキシブチレン（３）］ペンタデシルエーテル、ポリオキシアルキレン［ポリオキシエチレン（８）ポリオキシブチレン（２）］ペンタデシルエーテル、ポリオキシアルキレン［ポリオキシエチレン（９）ポリオキシブチレン（１）］ペンタデシルエーテル、ポリオキシアルキレン［ポリオキシエチレン（６）ポリオキシブチレン（５）］ペンタデシルエーテル、ポリオキシアルキレン［ポリオキシエチレン（７）ポリオキシブチレン（４）］ペンタデシルエーテル、ポリオキシアルキレン［ポリオキシエチレン（８）ポリオキシブチレン（３）］ペンタデシルエーテル、ポリオキシアルキレン［ポリオキシエチレン（９）ポリオキシブチレン（２）］ペンタデシルエーテル、ポリオキシアルキレン［ポリオキシエチレン（１０）ポリオキシブチレン（１）］ペンタデシルエーテル、ポリオキシアルキレン［ポリオキシエチレン（６）ポリオキシプロピレン（４）］２−プロピルヘプタノールエーテル、ポリオキシアルキレン［ポリオキシエチレン（７）ポリオキシプロピレン（３）］２−プロピルヘプタノールエーテル、ポリオキシアルキレン［ポリオキシエチレン（８）ポリオキシプロピレン（２）］２−プロピルヘプタノールエーテル、ポリオキシアルキレン［ポリオキシエチレン（９）ポリオキシプロピレン（１）］２−プロピルヘプタノールエーテル、ポリオキシアルキレン［ポリオキシエチレン（６）ポリオキシプロピレン（５）］２−プロピルヘプタノールエーテル、ポリオキシアルキレン［ポリオキシエチレン（７）ポリオキシプロピレン（４）］２−プロピルヘプタノールエーテル、ポリオキシアルキレン［ポリオキシエチレン（８）ポリオキシプロピレン（３）］２−プロピルヘプタノールエーテル、ポリオキシアルキレン［ポリオキシエチレン（９）ポリオキシプロピレン（２）］２−プロピルヘプタノールエーテル、ポリオキシアルキレン［ポリオキシエチレン（１０）ポリオキシプロピレン（１）］２−プロピルヘプタノールエーテルからなる群ＩＩから選択される少なくとも１種である。
【００２３】
上記成分ｃ）と成分ａ）およびｂ）の合計との重量比は、好ましくは、１：１００〜１：５、好ましくは、１：５０〜１：６である。
【００２４】
成分ａ）、ｂ）およびｃ）を含む分散剤組成物は、好ましくは、モルタルまたはコンクリートにおいて流動化剤として使用される。これが使用される場合、上記組成物の重量パーセンテージは、モルタル中のセメントの重量を基準として、好ましくは０．０１％〜２．５％である。分散剤組成物が、好ましくは水に溶解されると水性組成物が得られ、これは、組成物と水との重量比が１：１０〜１：１、好ましくは１：６〜１：１．５で、モルタルまたはコンクリートに添加される。
【００２５】
＜技術的効果＞
モルタル中の空気含有率が高いと、流動性は良くなるが、硬化コンクリートの圧縮強度が低下する傾向がある。本発明の成分ｃ）はこの問題を解決し、分散剤組成物が添加されたコンクリートは、優れた流動性、作業性、ならびに高い圧縮強度を示す。顕著な圧縮強度は、コンクリート中の低空気含有率と相関している。
【００２６】
＜実施形態＞
第１の実施形態は、式ＩＩ−（ａ）：
【化９】
2021505519.tif 000012
［Ｒ３、Ｒ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化１０−１】
2021505519.tif 000013
【化１０−２】
2021505519.tif 000014
［Ｒ７、Ｒ８、Ｒ１０、Ｒ１１、Ｒ１２は、互いに独立して、水素、メチルおよびエチル基から選択され、Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり、ｙは、０〜１の整数であり、ｚは、１〜５００の整数から選択される］の構造のコポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００２７】
第２の実施形態は、式ＩＩ−（ａ）：
【化１１】
2021505519.tif 000015
［Ｒ３、Ｒ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化１２−１】
2021505519.tif 000016
【化１２−２】
2021505519.tif 000017
［Ｒ７、Ｒ８、Ｒ１０、Ｒ１１、Ｒ１２は、互いに独立して、水素、メチルおよびエチル基から選択され、Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり、ｙは、０〜１の整数であり、ｚは、１〜５００の整数から選択される］の構造のコポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００２８】
第３の実施形態は、式ＩＩ−（ａ）：
【化１３】
2021505519.tif 000018
［Ｒ３、Ｒ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化１４−１】
2021505519.tif 000019
【化１４−２】
2021505519.tif 000020
［Ｒ７、Ｒ８、Ｒ１０、Ｒ１１、Ｒ１２は、互いに独立して、水素、メチルおよびエチル基から選択され、Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり、ｙは、０〜１の整数であり、ｚは、１〜５００の整数から選択される］の構造のコポリマーである、成分ｂ）；ならびに群ＩＩから選択される少なくとも１種である、成分ｃ）を含む、分散剤組成物である。
【００２９】
第４の実施形態は、式ＩＩ−（ａ）：
【化１５】
2021505519.tif 000021
［Ｒ３、Ｒ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ｂ）：
【化１６−１】
2021505519.tif 000022
【化１６−２】
2021505519.tif 000023
［Ｒ７、Ｒ８、Ｒ１５、Ｒ１６は、互いに独立して、水素、メチルおよびエチル基から選択され、Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり、ｙは、０〜１の整数であり、ｚは、１〜５００の整数から選択される］の構造のコポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００３０】
第５の実施形態は、式ＩＩ−（ａ）：
【化１７】
2021505519.tif 000024
［Ｒ３、Ｒ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ｂ）：
【化１８−１】
2021505519.tif 000025
【化１８−２】
2021505519.tif 000026
［Ｒ７、Ｒ８、Ｒ１５、Ｒ１６は、互いに独立して、水素、メチルおよびエチル基から選択され、Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり、ｙは、０〜１の整数であり、ｚは、１〜５００の整数から選択される］の構造のコポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００３１】
第６の実施形態は、式ＩＩ−（ａ）：
【化１９】
2021505519.tif 000027
［Ｒ３、Ｒ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ｂ）：
【化２０−１】
2021505519.tif 000028
【化２０−２】
2021505519.tif 000029
［Ｒ７、Ｒ８、Ｒ１５、Ｒ１６は、互いに独立して、水素、メチルおよびエチル基から選択され、Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり、ｙは、０〜１の整数であり、ｚは、１〜５００の整数から選択される］の構造のコポリマーである、成分ｂ）；ならびに群ＩＩから選択される少なくとも１種である、成分ｃ）を含む、分散剤組成物である。
【００３２】
第７の実施形態は、式ＩＩ−（ａ）：
【化２１】
2021505519.tif 000030
［Ｒ３、Ｒ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）および式ＩＶ−（ｂ）：
【化２２−１】
2021505519.tif 000031
【化２２−２】
2021505519.tif 000032
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００３３】
第８の実施形態は、式ＩＩ−（ａ）：
【化２３】
2021505519.tif 000033
［Ｒ３、Ｒ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）および式ＩＶ−（ｂ）：
【化２４】
2021505519.tif 000034
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり；ｚは、１〜５００の整数から選択される］の構造のコポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００３４】
第９の実施形態は、式ＩＩ−（ａ）：
【化２５】
2021505519.tif 000035
［Ｒ３、Ｒ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）およびＩＶ−（ｂ）：
【化２６】
2021505519.tif 000036
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマーである、成分ｂ）；ならびに群ＩＩから選択される少なくとも１種である、成分ｃ）を含む、分散剤組成物である。
【００３５】
第１０の実施形態は、式ＩＩ−（ａ）：
【化２７】
2021505519.tif 000037
［Ｒ３、Ｒ４は、互いに独立して、水素、メチルおよびエチル基から選択される］の構造とホルムアルデヒドとの縮合から得られる縮合ポリマーである、成分ａ）；ならびに式Ｖおよび式ＶＩ：
【化２８】
2021505519.tif 000038
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００３６】
第１１の実施形態は、式ＩＩ−（ａ）：
【化２９】
2021505519.tif 000039
［Ｒ３、Ｒ４は、互いに独立して、水素、メチルおよびエチル基から選択される］の構造とホルムアルデヒドとの縮合から得られる縮合ポリマーである、成分ａ）；ならびに式Ｖおよび式ＶＩ：
【化３０】
2021505519.tif 000040
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００３７】
第１２の実施形態は、式ＩＩ−（ａ）：
【化３１】
2021505519.tif 000041
［Ｒ３、Ｒ４は、互いに独立して、水素、メチルおよびエチル基から選択される］の構造とホルムアルデヒドとの縮合から得られる縮合ポリマーである、成分ａ）；ならびに式Ｖおよび式ＶＩ：
【化３２】
2021505519.tif 000042
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩから選択される少なくとも１種である、成分ｃ）を含む、分散剤組成物である。
【００３８】
第１３の実施形態は、式ＩＩ−（ａ）および式ＩＩ−（ｂ）：
【化３３】
2021505519.tif 000043
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化３４】
2021505519.tif 000044
［Ｒ７、Ｒ８、Ｒ１０、Ｒ１１、Ｒ１２は、互いに独立して、水素、メチルおよびエチル基から選択され、Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり、ｙは、０〜１の整数であり、ｚは、１〜５００の整数から選択される］の構造のコポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００３９】
第１４の実施形態は、式ＩＩ−（ａ）および式ＩＩ−（ｂ）：
【化３５】
2021505519.tif 000045
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩ式および式ＩＶ−（ａ）：
【化３６】
2021505519.tif 000046
［Ｒ７、Ｒ８、Ｒ１０、Ｒ１１、Ｒ１２は、互いに独立して、水素、メチルおよびエチル基から選択され、Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり、ｙは、０〜１の整数であり、ｚは、１〜５００の整数から選択される］の構造のコポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００４０】
第１５の実施形態は、式ＩＩ−（ａ）および式ＩＩ−（ｂ）：
【化３７】
2021505519.tif 000047
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化３８】
2021505519.tif 000048
［Ｒ７、Ｒ８、Ｒ１０、Ｒ１１、Ｒ１２は、互いに独立して、水素、メチルおよびエチル基から選択され、Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり、ｙは、０〜１の整数であり、ｚは、１〜５００の整数から選択される］の構造のコポリマーである、成分ｂ）；ならびに群ＩＩから選択される少なくとも１種である、成分ｃ）を含む、分散剤組成物である。
【００４１】
第１６の実施形態は、式ＩＩ−（ａ）および式ＩＩ−（ｂ）：
【化３９】
2021505519.tif 000049
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式Ｖおよび式ＶＩ：
【化４０】
2021505519.tif 000050
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００４２】
第１７の実施形態は、式ＩＩ−（ａ）および式ＩＩ−（ｂ）：
【化４１】
2021505519.tif 000051
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式Ｖおよび式ＶＩ：
【化４２】
2021505519.tif 000052
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００４３】
第１８の実施形態は、式ＩＩ−（ａ）および式ＩＩ−（ｂ）：
【化４３】
2021505519.tif 000053
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式Ｖおよび式ＶＩ：
【化４４】
2021505519.tif 000054
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩから選択される少なくとも１種である、成分ｃ）を含む、分散剤組成物である。
【００４４】
第１９の実施形態は、式ＩＩ−（ｂ）：
【化４５】
2021505519.tif 000055
［Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化４６】
2021505519.tif 000056
［Ｒ７、Ｒ８、Ｒ１０、Ｒ１１、Ｒ１２は、互いに独立して、水素、メチルおよびエチル基から選択され、Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり、ｙは、０〜１の整数であり、ｚは、１〜５００の整数から選択される］の構造のコポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００４５】
第２０の実施形態は、式ＩＩ−（ｂ）：
【化４７】
2021505519.tif 000057
［Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化４８】
2021505519.tif 000058
［Ｒ７、Ｒ８、Ｒ１０、Ｒ１１、Ｒ１２は、互いに独立して、水素、メチルおよびエチル基から選択され、Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり、ｙは、０〜１の整数であり、ｚは、１〜５００の整数から選択される］の構造のコポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００４６】
第２１の実施形態は、式ＩＩ−（ｂ）：
【化４９】
2021505519.tif 000059
［Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化５０】
2021505519.tif 000060
［Ｒ７、Ｒ８、Ｒ１０、Ｒ１１、Ｒ１２は、互いに独立して、水素、メチルおよびエチル基から選択され、Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり、ｙは、０〜１の整数であり、ｚは、１〜５００の整数から選択される］の構造のコポリマーである成分ｂ）；ならびに群ＩＩから選択される少なくとも１種である、成分ｃ）を含む、分散剤組成物である。
【００４７】
第２２の実施形態は、式ＩＩ−（ｂ）：
【化５１】
2021505519.tif 000061
［Ｒ５、Ｒ６は、互いに独立して、水素、メチルおよびエチル基から選択される］の構造とホルムアルデヒドとの縮合から得られる縮合ポリマーである、成分ａ）；式ＩＩＩおよび式ＩＶ−（ａ）およびＩＶ−（ｂ）：
【化５２】
2021505519.tif 000062
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマーである成分ｂ）；ならびに群Ｉから選択される少なくとも１種と、群ＩＩおよび群ＩＩＩから選択される少なくとも１種との混合物である、成分ｃ）を含む、分散剤組成物である。
【００４８】
第２３の実施形態は、式ＩＩ−（ｂ）：
【化５３】
2021505519.tif 000063
［Ｒ５、Ｒ６は、互いに独立して、水素、メチルおよびエチル基から選択される］の構造とホルムアルデヒドとの縮合から得られる縮合ポリマーである、成分ａ）；式ＩＩＩおよび式ＩＶ−（ａ）および式ＩＶ−（ｂ）：
【化５４】
2021505519.tif 000064
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００４９】
第２４の実施形態は、式ＩＩ−（ｂ）：
【化５５】
2021505519.tif 000065
［Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）および式ＩＶ−（ｂ）：
【化５６−１】
2021505519.tif 000066
【化５６−２】
2021505519.tif 000067
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマーである成分ｂ）；ならびに群ＩＩＩから選択される少なくとも１種と、群Ｉおよび群ＩＩから選択される少なくとも１種との混合物である、成分ｃ）を含む、分散剤組成物である。
【００５０】
第２５の実施形態は、式ＩＩ−（ｂ）：
【化５７】
2021505519.tif 000068
［Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ｂ）：
【化５８−１】
2021505519.tif 000069
【化５８−２】
2021505519.tif 000070
［Ｒ７、Ｒ８、Ｒ１５、Ｒ１６は、互いに独立して、水素、メチルおよびエチル基から選択され；Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマーである成分ｂ）；ならびに群Ｉから選択される少なくとも１種と、群ＩＩおよび群ＩＩＩから選択される少なくとも１種との混合物である、成分ｃ）を含む、分散剤組成物である。
【００５１】
第２６の実施形態は、式ＩＩ−（ｂ）：
【化５９】
2021505519.tif 000071
［Ｒ５、Ｒ６は、互いに独立して、水素、メチルおよびエチル基から選択される］の構造とホルムアルデヒドとの縮合から得られる縮合ポリマーである、成分ａ）；式ＩＩＩおよび式ＩＶ−（ｂ）：
【化６０−１】
2021505519.tif 000072
【化６０−２】
2021505519.tif 000073
［Ｒ７、Ｒ８、Ｒ１５、Ｒ１６は、互いに独立して、水素、メチルおよびエチル基から選択され；Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００５２】
第２７の実施形態は、式ＩＩ−（ｂ）：
【化６１】
2021505519.tif 000074
［Ｒ５、Ｒ６は、互いに独立して、水素、メチルおよびエチル基から選択される］の構造とホルムアルデヒドとの縮合から得られる縮合ポリマーである、成分ａ）；式ＩＩＩおよび式ＩＶ−（ｂ）：
【化６２−１】
2021505519.tif 000075
【化６２−２】
2021505519.tif 000076
［Ｒ７、Ｒ８、Ｒ１５、Ｒ１６は、互いに独立して、水素、メチルおよびエチル基から選択され；Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマーである、成分ｂ）；ならびに群ＩＩから選択される少なくとも１種である、成分ｃ）を含む、分散剤組成物である。
【００５３】
第２８の実施形態は、式ＩＩ−（ｂ）：
【化６３】
2021505519.tif 000077
［Ｒ５、Ｒ６は、互いに独立して、水素、メチルおよびエチル基から選択される］の構造とホルムアルデヒドとの縮合から得られる縮合ポリマーである、成分ａ）；ならびに式Ｖおよび式ＶＩ：
【化６４−１】
2021505519.tif 000078
【化６４−２】
2021505519.tif 000079
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００５４】
第２９の実施形態は、式ＩＩ−（ｂ）：
【化６５】
2021505519.tif 000080
［Ｒ５、Ｒ６は、互いに独立して、水素、メチルおよびエチル基から選択される］の構造とホルムアルデヒドとの縮合から得られる縮合ポリマーである、成分ａ）；ならびに式Ｖおよび式ＶＩ：
【化６６−１】
2021505519.tif 000081
【化６６−２】
2021505519.tif 000082
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００５５】
第３０の実施形態は、式ＩＩ−（ｂ）：
【化６７】
2021505519.tif 000083
［Ｒ５、Ｒ６は、互いに独立して、水素、メチルおよびエチル基から選択される］の構造とホルムアルデヒドとの縮合から得られる縮合ポリマーである、成分ａ）；ならびに式Ｖおよび式ＶＩ：
【化６８−１】
2021505519.tif 000084
【化６８−２】
2021505519.tif 000085
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩから選択される少なくとも１種である、成分ｃ）を含む、分散剤組成物である。
【００５６】
第３１の実施形態は、式ＩＩ−（ａ）および式ＩＩ−（ｂ）：
【化６９】
2021505519.tif 000086
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ｂ）：
【化７０−１】
2021505519.tif 000087
【化７０−２】
2021505519.tif 000088
［Ｒ７、Ｒ８、Ｒ１５、Ｒ１６は、互いに独立して、水素、メチルおよびエチル基から選択され；Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマーである成分ｂ）；ならびに群Ｉから選択される少なくとも１種と、群ＩＩおよび群ＩＩＩから選択される少なくとも１種との混合物である、成分ｃ）を含む、分散剤組成物である。
【００５７】
第３２の実施形態は、式ＩＩ−（ａ）および式ＩＩ−（ｂ）：
【化７１】
2021505519.tif 000089
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ｂ）：
【化７２−１】
2021505519.tif 000090
【化７２−２】
2021505519.tif 000091
［Ｒ７、Ｒ８、Ｒ１５、Ｒ１６は、互いに独立して、水素、メチルおよびエチル基から選択され；Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００５８】
第３３の実施形態は、式ＩＩ−（ａ）および式ＩＩ−（ｂ）：
【化７３】
2021505519.tif 000092
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ｂ）：
【化７４−１】
2021505519.tif 000093
【化７４−２】
2021505519.tif 000094
［Ｒ７、Ｒ８、Ｒ１５、Ｒ１６は、互いに独立して、水素、メチルおよびエチル基から選択され；Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマーである成分ｂ）；ならびに群ＩＩから選択される少なくとも１種である、成分ｃ）を含む、分散剤組成物である。
【００５９】
第３４の実施形態は、式ＩＩ−（ａ）および式ＩＩ−（ｂ）：
【化７５】
2021505519.tif 000095
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）および式ＩＶ−（ｂ）：
【化７６−１】
2021505519.tif 000096
【化７６−２】
2021505519.tif 000097
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００６０】
第３５の実施形態は、式ＩＩ−（ａ）および式ＩＩ−（ｂ）：
【化７７】
2021505519.tif 000098
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）およびＩＶ−（ｂ）：
【化７８】
2021505519.tif 000099
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００６１】
第３６の実施形態は、式ＩＩ−（ａ）および式ＩＩ−（ｂ）：
【化７９】
2021505519.tif 000100
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）およびＩＶ−（ｂ）：
【化８０】
2021505519.tif 000101
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマーである、成分ｂ）；ならびに群ＩＩから選択される少なくとも１種である、成分ｃ）を含む、分散剤組成物である。
【００６２】
第３７の実施形態は、式ＩＩ−（ａ）：
【化８１】
2021505519.tif 000102
［Ｒ３およびＲ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化８２】
2021505519.tif 000103
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］のコポリマーの混合物、および式Ｖおよび式ＶＩ：
【化８３】
2021505519.tif 000104
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００６３】
第３８の実施形態は、式ＩＩ−（ａ）：
【化８４】
2021505519.tif 000105
［Ｒ３およびＲ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化８５−１】
2021505519.tif 000106
【化８５−２】
2021505519.tif 000107
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］のコポリマーの混合物、および式Ｖおよび式ＶＩ：
【化８６】
2021505519.tif 000108
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００６４】
第３９の実施形態は、式ＩＩ−（ａ）：
【化８７】
2021505519.tif 000109
［Ｒ３およびＲ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化８８】
2021505519.tif 000110
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］のコポリマーの混合物、および式Ｖおよび式ＶＩ：
【化８９−１】
2021505519.tif 000111
【化８９−２】
2021505519.tif 000112
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩから選択される少なくとも１種である、成分ｃ）を含む、分散剤組成物である。
【００６５】
第４０の実施形態は、式ＩＩ−（ａ）：
【化９０】
2021505519.tif 000113
［Ｒ３およびＲ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ｂ）：
【化９１−１】
2021505519.tif 000114
【化９１−２】
2021505519.tif 000115
［Ｒ７、Ｒ８、Ｒ１５、Ｒ１６は、互いに独立して、水素、メチルおよびエチル基から選択され；Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマーの混合物、および式Ｖおよび式ＶＩ：
【化９２】
2021505519.tif 000116
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００６６】
第４１の実施形態は、式ＩＩ−（ａ）：
【化９３】
2021505519.tif 000117
［Ｒ３およびＲ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ｂ）：
【化９４】
2021505519.tif 000118
［Ｒ７、Ｒ８、Ｒ１５、Ｒ１６は、互いに独立して、水素、メチルおよびエチル基から選択され；Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化９５−１】
2021505519.tif 000119
【化９５−２】
2021505519.tif 000120
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００６７】
第４２の実施形態は、式ＩＩ−（ａ）：
【化９６】
2021505519.tif 000121
［Ｒ３およびＲ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ｂ）：
【化９７−１】
2021505519.tif 000122
【化９７−２】
2021505519.tif 000123
［Ｒ７、Ｒ８、Ｒ１５、Ｒ１６は、互いに独立して、水素、メチルおよびエチル基から選択され；Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化９８】
2021505519.tif 000124
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩから選択される少なくとも１種である、成分ｃ）を含む、分散剤組成物である。
【００６８】
第４３の実施形態は、式ＩＩ−（ａ）：
【化９９】
2021505519.tif 000125
［Ｒ３およびＲ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）およびＩＶ−（ｂ）：
【化１００】
2021505519.tif 000126
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化１０１】
2021505519.tif 000127
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００６９】
第４４の実施形態は、式ＩＩ−（ａ）：
【化１０２】
2021505519.tif 000128
［Ｒ３およびＲ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）およびＩＶ−（ｂ）：
【化１０３】
2021505519.tif 000129
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化１０４−１】
2021505519.tif 000130
【化１０４−２】
2021505519.tif 000131
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００７０】
第４５の実施形態は、式ＩＩ−（ａ）：
【化１０５】
2021505519.tif 000132
［Ｒ３およびＲ４は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）およびＩＶ−（ｂ）：
【化１０６−１】
2021505519.tif 000133
【化１０６−２】
2021505519.tif 000134
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化１０７】
2021505519.tif 000135
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩから選択される少なくとも１種である、成分ｃ）を含む、分散剤組成物である。
【００７１】
第４６の実施形態は、式ＩＩ−（ｂ）：
【化１０８】
2021505519.tif 000136
［Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化１０９】
2021505519.tif 000137
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］のコポリマーの混合物、および式Ｖおよび式ＶＩ：
【化１１０】
2021505519.tif 000138
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００７２】
第４７の実施形態は、式ＩＩ−（ｂ）：
【化１１１】
2021505519.tif 000139
［Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化１１２】
2021505519.tif 000140
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］のコポリマーの混合物、および式Ｖおよび式ＶＩ：
【化１１３】
2021505519.tif 000141
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００７３】
第４８の実施形態は、式ＩＩ−（ｂ）：
【化１１４】
2021505519.tif 000142
［Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化１１５】
2021505519.tif 000143
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］のコポリマーの混合物、および式Ｖおよび式ＶＩ：
【化１１６】
2021505519.tif 000144
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩから選択される少なくとも１種である、成分ｃ）を含む、分散剤組成物である。
【００７４】
第４９の実施形態は、式ＩＩ−（ｂ）：
【化１１７】
2021505519.tif 000145
［Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ｂ）：
【化１１８】
2021505519.tif 000146
［Ｒ７、Ｒ８、Ｒ１５、Ｒ１６は、互いに独立して、水素、メチルおよびエチル基から選択され；Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化１１９】
2021505519.tif 000147
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００７５】
第５０の実施形態は、式ＩＩ−（ｂ）：
【化１２０】
2021505519.tif 000148
［Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ｂ）：
【化１２１】
2021505519.tif 000149
［Ｒ７、Ｒ８、Ｒ１５、Ｒ１６は、互いに独立して、水素、メチルおよびエチル基から選択され；Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化１２２】
2021505519.tif 000150
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００７６】
第５１の実施形態は、式ＩＩ−（ｂ）：
【化１２３】
2021505519.tif 000151
［Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ｂ）：
【化１２４】
2021505519.tif 000152
［Ｒ７、Ｒ８、Ｒ１５、Ｒ１６は、互いに独立して、水素、メチルおよびエチル基から選択され；Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化１２５】
2021505519.tif 000153
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩから選択される少なくとも１種である、成分ｃ）を含む、分散剤組成物である。
【００７７】
第５２の実施形態は、式ＩＩ−（ｂ）：
【化１２６】
2021505519.tif 000154
［Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）および式ＩＶ−（ｂ）：
【化１２７−１】
2021505519.tif 000155
【化１２７−２】
2021505519.tif 000156
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化１２８】
2021505519.tif 000157
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００７８】
第５３の実施形態は、式ＩＩ−（ｂ）：
【化１２９】
2021505519.tif 000158
［Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）およびＩＶ−（ｂ）：
【化１３０】
2021505519.tif 000159
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化１３１】
2021505519.tif 000160
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００７９】
第５４の実施形態は、式ＩＩ−（ｂ）：
【化１３２】
2021505519.tif 000161
［Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）およびＩＶ−（ｂ）：
【化１３３】
2021505519.tif 000162
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化１３４−１】
2021505519.tif 000163
【化１３４−２】
2021505519.tif 000164
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩから選択される少なくとも１種である、成分ｃ）を含む、分散剤組成物である。
【００８０】
第５５の実施形態は、式ＩＩ−（ａ）および式ＩＩ−（ｂ）：
【化１３５】
2021505519.tif 000165
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化１３６−１】
2021505519.tif 000166
【化１３６−２】
2021505519.tif 000167
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］のコポリマーの混合物、および式Ｖおよび式ＶＩ：
【化１３７】
2021505519.tif 000168
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００８１】
第５６の実施形態は、式ＩＩ−（ａ）および式ＩＩ−（ｂ）：
【化１３８】
2021505519.tif 000169
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化１３９】
2021505519.tif 000170
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］のコポリマーの混合物、および式Ｖおよび式ＶＩ：
【化１４０−１】
2021505519.tif 000171
【化１４０−２】
2021505519.tif 000172
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００８２】
第５７の実施形態は、式ＩＩ−（ａ）および式ＩＩ−（ｂ）：
【化１４１】
2021505519.tif 000173
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）：
【化１４２−１】
2021505519.tif 000174
【化１４２−２】
2021505519.tif 000175
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３は、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］のコポリマーの混合物、および式Ｖおよび式ＶＩ：
【化１４３】
2021505519.tif 000176
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩから選択される少なくとも１種である、成分ｃ）を含む、分散剤組成物である。
【００８３】
第５８の実施形態は、式ＩＩ−（ａ）および式ＩＩ−（ｂ）：
【化１４４】
2021505519.tif 000177
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ｂ）：
【化１４５】
2021505519.tif 000178
［Ｒ７、Ｒ８、Ｒ１５、Ｒ１６は、互いに独立して、水素、メチルおよびエチル基から選択され；Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化１４６−１】
2021505519.tif 000179
【化１４６−２】
2021505519.tif 000180
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００８４】
第５９の実施形態は、式ＩＩ−（ａ）および式ＩＩ−（ｂ）：
【化１４７】
2021505519.tif 000181
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ｂ）：
【化１４８−１】
2021505519.tif 000182
【化１４８−２】
2021505519.tif 000183
［Ｒ７、Ｒ８、Ｒ１５、Ｒ１６は、互いに独立して、水素、メチルおよびエチル基から選択され；Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化１４９】
2021505519.tif 000184
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００８５】
第６０の実施形態は、式ＩＩ−（ａ）および式ＩＩ−（ｂ）：
【化１５０】
2021505519.tif 000185
［Ｒ３、Ｒ４、Ｒ５、Ｒ６は、互いに独立して、水素、メチルおよびエチル基から選択される］の構造とホルムアルデヒドとの縮合から得られる縮合物ポリマーである、成分ａ）；ならびに式ＩＩＩおよび式ＩＶ−（ｂ）：
【化１５１】
2021505519.tif 000186
［Ｒ７、Ｒ８、Ｒ１５、Ｒ１６は、互いに独立して、水素、メチルおよびエチル基から選択され；Ｒ９は、水素および炭素数１〜３０のアルキル基から選択され、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化１５２−１】
2021505519.tif 000187
【化１５２−２】
2021505519.tif 000188
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩから選択される少なくとも１種である、成分ｃ）を含む、分散剤組成物である。
【００８６】
第６１の実施形態は、式ＩＩ−（ａ）および式ＩＩ−（ｂ）：
【化１５３】
2021505519.tif 000189
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）およびＩＶ−（ｂ）：
【化１５４−１】
2021505519.tif 000190
【化１５４−２】
2021505519.tif 000191
［Ｒ７、Ｒ８、Ｒ１０、Ｒ１１、Ｒ１２、Ｒ１５、Ｒ１６は、互いに独立して水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化１５５】
2021505519.tif 000192
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群Ｉから選択される少なくとも１種と、群ＩＩおよび群ＩＩＩから選択される少なくとも１種との混合物である、成分ｃ）を含む、分散剤組成物である。
【００８７】
第６２の実施形態は、式ＩＩ−（ａ）および式ＩＩ−（ｂ）：
【化１５６】
2021505519.tif 000193
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）およびＩＶ−（ｂ）：
【化１５７】
2021505519.tif 000194
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化１５８】
2021505519.tif 000195
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩＩから選択される少なくとも１種と、群Ｉおよび群ＩＩから選択される少なくとも１種との混合物である、成分ｃ）を含む、分散剤組成物である。
【００８８】
第６３の実施形態は、式ＩＩ−（ａ）および式ＩＩ−（ｂ）：
【化１５９】
2021505519.tif 000196
［Ｒ３、Ｒ４、Ｒ５、Ｒ６は、互いに独立して、水素、メチルおよびエチル基から選択される］の構造とホルムアルデヒドとの縮合から得られる縮合ポリマーである、成分ａ）；ならびに式ＩＩＩおよび式ＩＶ−（ａ）およびＩＶ−（ｂ）：
【化１６０】
2021505519.tif 000197
［Ｒ７、Ｒ８、Ｒ１０、Ｒ１１、Ｒ１２、Ｒ１５、Ｒ１６は、互いに独立して、水素、メチルおよびエチル基から選択され；Ｒ９は、水素および炭素数１〜３０のアルキル基から選択され、Ｒ１３、Ｒ１４およびＲ１７は、互いに独立して、水素、メチル、エチル、ヒドロキシプロピル、アルカリ金属、アルカリ土類金属、アンモニウムおよびアミンから選択され、Ａは、炭素数２〜１８のアルキレン基であり、ｘは、０〜２の整数であり；ｙは、０〜１の整数であり、ｚは、１〜５００の整数から選択される］の構造のコポリマー、および式Ｖおよび式ＶＩ：
【化１６１】
2021505519.tif 000198
［Ｒ１８、Ｒ２２は、互いに独立して、水素、メチルおよびエチル基から選択され、Ｒ１９は、水素および炭素数１〜３０のアルキル基から選択され、Ｒ２０、Ｒ２１は、互いに独立して、水素、炭素数１〜４のアルキル基から選択され、Ａは、炭素数２〜１８のアルキレン基であり、ｈは、１〜３の整数から選択され、ｊは、１〜５００の整数から選択される］の構造とホルムアルデヒドとの縮合から得られる縮合ポリマーである、成分ｂ）；ならびに群ＩＩから選択される少なくとも１種である、成分ｃ）を含む、分散剤組成物である。
【００８９】
＜実施例＞
以下の実施例は、特許請求される保護範囲を限定することなく、本発明をさらに説明するために使用される。
【００９０】
成分ａ）、ｂ）およびｃ）を含む分散剤組成物を水と混合し、得られた混合物をコンクリートに加えて、初期スランプ、流動性および圧縮強度の性能を試験する。
【００９１】
一例として、分散剤水溶液のサンプルを、次のように調製する：固形分４０重量％の成分ａ）の水溶液５００ｇ、固形分５０重量％の成分ｂ）の水溶液２００ｇおよび成分ｃ）１０ｇを混合し、さらに水を加えて合計１０００ｇの混合物を得る。
【００９２】
一例として、セメント４００ｇ、砂８１３ｇ、石材９６１ｇおよび水１８０ｇを混合して、１ｍ３のコンクリートを得る。
【００９３】
水と分散剤組成物との混合物を、撹拌によりコンクリートに添加すると、得られたコンクリートは、ＥＮ１２３５０−２に準拠した初期スランプおよび流動性試験、およびＥＮ１２３５０−７に準拠した空気含有率試験の準備ができている。得られたコンクリートの試験片を、ＥＮ１２３９０−２に準拠して硬化させると、得られた硬化試験片は、ＥＮ１２３９０−３に準拠した圧縮強度試験の準備ができている。
【００９４】
第１表は、分散剤組成物の水の混合物を調製するサンプルおよび比較サンプルを列挙している。
【００９５】
第２表には、コンクリートの流動性、コンクリートの初期スランプ、コンクリートの空気含有率、および硬化コンクリートの圧縮強度の試験結果が示されており、第１表にはサンプルのリストが追加されている。実施例０、１、２、Ｃ１、Ｃ２は、モルタルおよびコンクリートの性能試験に対応しており、サンプル０、１、２ならびに比較サンプル１および２が追加されている。
【表１】
2021505519.tif 000199
【表２】
2021505519.tif 000200
【表３】
2021505519.tif 000201
【国際調査報告】
2021505519.tif 000210
2021505519.tif 000211